(57)【要約】【課題】天城産の抗火石を使用することにより、水の浄化作用を有すると共に、殺菌性、抗菌性、防カビ性、防臭性を有し、かつ黒味がかった飴色で天目調を呈する陶磁器用の釉薬、及び水の浄化作用、殺菌性、抗菌性、防カビ性、防臭性を有する素焼成形品とする。【解決手段】３０ミクロンに粉砕し鉄分を除いた抗火石の粉末５０％、１〜５ミクロンに粉砕し鉄分を含有した抗火石の粉末４７％、合成糊３％に水を混入した液状体から成る釉薬１を湯呑み茶碗の素地２に施釉し、１２７０℃〜１３００℃の温度で焼成する。【選択図】図１
2004123462.tif 000002
【特許請求の範囲】
【請求項１】
３０ミクロンに粉砕し鉄分を除いた抗火石の粉末５０％、１〜５ミクロンに粉砕し鉄分を含有した抗火石の粉末４７％、合成糊３％に水を混入した液状体から成ることを特徴とする抗火石を使用した釉薬。
【請求項２】
粘土に１〜５ミクロンに粉砕した抗火石の粉末２０〜３０％を混合して成形し、約１３００℃の温度で焼成して成ることを特徴とする抗火石を使用した素焼成形品。
【発明の詳細な説明】
【０００１】
【発明の属する技術分野】
本発明は、素焼きの陶磁器にかける釉薬、詳しくは抗火石を使用した釉薬、及び抗火石を使用した素焼成形品に関するものである。
【０００２】
【従来の技術】
従来、素焼きの陶磁器にかける釉薬は、通常長石、陶石、石灰石、珪石、カオリン等の原料を定められた比率で配合して成っている。
そして、健康上を考慮し、遠赤外線を放射し、脱臭性、抗菌作用を有する角閃石を粉末にした釉薬、及び角閃石を粒状又は粉末にして入れた陶器が特開平１１ー２５５５５６号として提案されている。
【０００３】
又、特開２０００ー１７８０８７に示すように、塩焼瓦と類似の製品及びその他の付加価値の高い製品を容易に生産できる液体釉薬として、食塩と水溶性無機原料を含む水溶液からなる陶磁器製品の釉薬や、特開平７ー２８９１７４号に示すように、食用油脂及び工業用油脂の酸化防止並びに炊飯、煮物、出し汁等の各物質に対して、水分の浸透を良くして調理時間を早くし、使用する調味料を少なくする目的で、黒色ガラス質の石英安山岩の鉱石を１ミクロン乃至５０ミクロンの微粒子に粉砕し、これを粘土に混入して練り合わせ、型に入れて成型し、素焼きで前焼きを行い、前記微粒子を水に溶いている溶液に該素焼きを浸漬し、表面に微粒子を付着させて乾燥し、陶器窯に入れて１２００℃〜１３００℃の温度で焼成してなる陶磁製遠赤外線放射器の成品が提案されている。
【０００４】
【発明が解決しようとする課題】
静岡県伊豆地方天城山麓で産出される天城抗火石は原石である黒曜石が超高温１３０００℃〜１５０００℃で熱せられ、急激に冷えたため、中の成分がガス化し、空泡状になった独立気泡の多孔質天然セラミックスであり、珪酸７３〜７７％、アルミナ１３〜１５％が主成分となって、二つの成分は高熱によって融合結合体となり離脱しない。
そして、抗火石は高温で熱せられているため、他の石に比べて遠赤外線が多量に放出されている。
【０００５】
この遠赤外線の放出特性により、水分子を細かくし、ＣＯ、ＣＯ２　、ＳＯ２等の有害ガスを内部に取り込まなく、水の中に混入されている汚染物質を除き、その結果、水は酸性から弱アルカリになり、浄化する作用を有している。
【０００６】
又、４〜１４ミクロンの太陽光線に含まれる電磁波の遠赤外線微弱エネルギーの振動によって長い水の重合を切断し、体の中の水も重合の切断で比重が増加し、細胞膜への付着が良くなり、各細胞膜への浸透も向上し、その効用として健康増進のみならず、慢性疾患の治療にも有効とされていると共に人体の細胞が活性化され、更に細胞疾患が強化され賦活化する。
又、遠赤外線により抗菌、脱臭、防カビの作用を有すると共に、珪酸塩（シリカ）は殺菌、抗菌、防カビ、防臭の作用を有して、珪酸が多くなると水はカビの発生のない腐らない水ともなる。
【０００７】
上記点より本発明は、天城産の抗火石を使用することにより水の浄化作用を有すると共に、殺菌性、抗菌性、防カビ性、防臭性を有し、かつ黒味がかった飴色で天目調を呈する陶磁器用の釉薬の提供を目的とし、かつ水の浄化作用及び殺菌性、抗菌性、防カビ性、防臭性を有する抗火石を使用した素焼成形品の提供を目的とするものである。
【０００８】
【課題を解決するための手段】
上記目的を達成するため請求項１の本発明抗火石を使用した釉薬は、３０ミクロンに粉砕し鉄分を除いた抗火石の粉末５０％、１〜５ミクロンに粉砕し鉄分を含有した抗火石の粉末４７％、合成糊３％に水を混入した液状体から成ることを特徴とするものである。
【０００９】
上記釉薬とすることにより、鉄分を除いた抗火石の粉末が５０％、鉄分を含有した抗火石の粉末が４７％となっているため、鉄分を含有した抗火石の粉末４７％のうち、鉄分は約７％位しか含まれず、したがって釉薬の色は黒色とならず、黒味がかった飴色となり、又施釉された陶磁器は１３００℃以上の温度で焼成されても色が溶けて出なくなることはなく、天目調の外観を呈することになる。
又、抗火石を使用することにより、一般の釉薬のように数種類の原料を混合せずに抗火石の粉末だけで天目調となる。
【００１０】
又、鉄分を除いた抗火石の粉末は３０ミクロンに微細に粉砕されているため、粉末中の鉄分を除去する際に磁石で容易に除去可能である。
又、抗火石は他の石に比べ、遠赤外線が多量に放出されると共に珪酸も多いので、遠赤外線放射特性や珪酸の特性による水の浄化作用や殺菌、抗菌、防カビ、防臭等の作用を有し、施釉された湯呑み茶碗、食器等を使用すれば、その作用により内容物の味もまろやかで体内の生理活性を十分に高め、健康上有益なものとなる。
【００１１】
次に、請求項２の本発明抗火石を使用した素焼成形品は、粘土に１〜５ミクロンに粉砕した抗火石の粉末２０〜３０％を混合して成形し、約１３００℃の温度で焼成して成ることを特徴とするものである。
【００１２】
上記、素焼成形品とすることにより、抗火石の遠赤外線放射特性や珪酸の特性による水の浄化作用や殺菌、抗菌、防カビ、防臭等の作用を有する素焼成形品となる。よって、素焼成形品を汚水処理槽や水槽の散気管に成形すれば、水の浄化を促進することになる。
又、素焼成形品を湯呑み茶碗に成形すれば、遠赤外線放射特性や珪酸の特性を有するものとなり、内容物の味もまろやかとなる。
又、粘土に１〜５ミクロンに粉砕した抗火石の粉末２０〜３０％を混合してあるため、約１３００℃の温度で焼き上げても形崩れがしないものとなり、製品の強度も大きなものとなる。
【００１３】
【発明の実施の形態】
以下、本発明の一実施の形態を図面に基づき説明する。
図１は本発明釉薬を施釉した湯呑み茶碗の一部を切り欠いた正面図、図２は本発明素焼成形品の正面図である。
釉薬は静岡県伊豆地方天城山麓で産出された抗火石を原料としている。
釉薬の製造方法は、抗火石を３０ミクロンに粉砕し、磁石で鉄分を除いた抗火石の粉５０％と、抗火石を１〜５ミクロンに粉砕し、鉄分を含有した抗火石の粉末４７％（粉末中の鉄分７％）を合成糊３％の割合で混合し、これに両粉末１Ｋｇに対して水２００ｇを混入し撹拌混合し、液状体の釉薬を得る。この釉薬は単なる黒色ではなく、鉄分が少ないので黒味がかった飴色の天目釉となる。
上記釉薬１を、例えば湯呑み茶碗の素地２に施釉し、１２７０℃〜１３００℃で焼成すると、鉄分の少ない黒味がかった飴色で天目調の湯呑み茶碗となる。
【００１４】
次に、図２の素焼成形品は粘土に１〜５ミクロンに粉砕した抗火石の粉末３を２０〜３０％混合し散気管に成形し、１２７０℃〜１３００℃の温度で焼成し、素焼成形品４としたものである。
素焼成形品４は散気管のみならず、その他湯呑み茶碗、食器、その他各種器物等にも成形できる。
【００１５】
【発明の効果】
本発明によれば、釉薬は原料が抗火石の粉末一種類だけで、かつ鉄分の含有量を少なくすることで単なる黒色とならず、黒味がかった飴色の天目釉となる。
又、鉄分の除去は抗火石を３０ミクロンに粉砕した粉末とするので、磁石によって容易に除去できる。
又、釉薬及び素焼成形品は共に抗火石の粉末を使用しているため、抗火石が有する他の石よりも多量に放出される遠赤外線放射特性や抗火石の成分に含有される珪酸の特性により、水の浄化作用や水の活性化が促進されると共に、殺菌性、抗菌性、防カビ性、防臭性を有する。
【００１６】
したがって、釉薬が施釉された湯呑み茶碗、食器等を使用すれば、内容物は味もまろやかで健康上有益である。又花器等では花を長持ちさせることになる。
又、抗火石を使用した素焼成形品においても、遠赤外線放射特性や珪酸の特性を有し、上記と同様の効果を有する。
【図面の簡単な説明】
【図１】本発明釉薬を施した湯呑み茶碗の一部を切り欠いた正面図である。
【図２】本発明素焼成形品の一実施の形態を示す正面図である。
【符号の説明】
１　釉薬
２　湯呑み茶碗の素地
３　抗火石の粉末
４　素焼成形品
【図１】
2004123462.tif 000003
【図２】
2004123462.tif 000004